(57)【要約】【課題】捕集性能に優れ、低圧力損失で目詰まりしにくく毛羽脱落による異物混が抑制された不織布およびバグフィルター用ろ過布を提供する。【解決手段】繊維径が２μｍ以下の極細繊維Ａと繊維径が２μｍより大の繊維Ｂとを含み、かつ空隙率が９０％以下であることを特徴とする不織布を必要に応じて、スクリムと組み合わせてバグフィルター用ろ過布を得る。【選択図】なし【特許請求の範囲】
【請求項１】
繊維径が２μｍ以下の極細繊維Ａと繊維径が２μｍより大の繊維Ｂとを含み、かつ空隙率が９０％以下であることを特徴とする不織布。
【請求項２】
前記極細繊維Ａにおいて、繊維径Ｄに対する繊維長Ｌの比Ｌ／Ｄが２００〜４０００の範囲内である、請求項１に記載の不織布。
【請求項３】
前記極細繊維Ａがポリエステル繊維またはポリフェニレンサルファイド繊維である、請求項１または請求項２に記載の不織布。
【請求項４】
前記繊維Ｂが捲縮繊維である、請求項１〜３のいずれかに記載の不織布。
【請求項５】
極細繊維Ａと繊維Ｂとの重量比がこの順で１：９９〜５０：５０の範囲内である、請求項１〜４のいずれかに記載の不織布。
【請求項６】
不織布が湿式不織布である、請求項１〜５のいずれかに記載の不織布。
【請求項７】
不織布に水流処理が施されている、請求項１〜６のいずれかに記載の不織布。
【請求項８】
経または緯方向の引張破断伸度が１０％以上である、請求項１〜７のいずれかに記載の不織布。
【請求項９】
不織布がフィルター用である、請求項１〜８のいずれかに記載の不織布。
【請求項１０】
請求項１〜９のいずれかに記載の不織布とスクリムとを含む、バグフィルター用ろ過布。
【発明の詳細な説明】
【技術分野】
【０００１】
本発明は、捕集性能に優れ、低圧力損失で目詰まりしにくく毛羽脱落による異物混が抑制された不織布およびバグフィルター用ろ過布に関する。
【背景技術】
【０００２】
不織布の用途としてはフィルター用に用いられることが多く、払落しを繰り返す集塵機の中で使用されるバグフィルター用途では、低圧力損失（以下、低圧損）、高捕集効率でかつ目詰まりなく払落し性に優れることが望まれ、これまで、種々のろ過布が提案されている（例えば、特許文献１〜５参照）。例えば、ろ過布表面の繊維層を緻密な構造としたもの、フィルター表面に微細な繊維の積層構造としたものなどが提案されている。
【０００３】
しかしながら、微細な繊維を用いたフィルターでは微細な繊維が毛羽となって脱落し、毛羽脱落による異物混が発生するおそれがあった。
【先行技術文献】
【特許文献】
【０００４】
【特許文献１】特開平９−１８７６１１号公報
【特許文献２】特開平９−３１３８３２号公報
【特許文献３】特開２０００−１４０５３０号公報
【特許文献４】国際公開第２００８／１４０５３０号パンフレット
【特許文献５】国際公開第２０１７／０８６１８６号パンフレット
【発明の概要】
【発明が解決しようとする課題】
【０００５】
本発明は上記の背景に鑑みなされたものであり、その目的は、捕集性能に優れ、低圧力損失で目詰まりしにくく毛羽脱落による異物混が抑制された不織布およびバグフィルター用ろ過布を提供することにある。
【課題を解決するための手段】
【０００６】
本発明者らは上記の課題を達成するため鋭意検討した結果、不織布を構成する繊維の繊度などを巧みに工夫することにより、捕集性能に優れ、低圧力損失で目詰まりしにくく、毛羽脱落による異物混が抑制された、再生回収に適したバグフィルター用ろ過布が得られることを見出し、さらに鋭意検討を重ねることにより本発明を完成するに至った。
【０００７】
かくして、本発明によれば「繊維径が２μｍ以下の極細繊維Ａと繊維径が２μｍより大の繊維Ｂとを含み、かつ空隙率が９０％以下であることを特徴とする不織布。」が提供される。
【０００８】
その際、前記極細繊維Ａにおいて、繊維径Ｄに対する繊維長Ｌの比Ｌ／Ｄが２００〜４０００の範囲内であることが好ましい。また、前記極細繊維Ａがポリエステル繊維またはポリフェニレンサルファイド繊維であることが好ましい。また、前記繊維Ｂが捲縮繊維であることが好ましい。また、極細繊維Ａと繊維Ｂとの重量比がこの順で１：９９〜５０：５０の範囲内であることが好ましい。また、不織布が湿式不織布であることが好ましい。また、不織布に水流処理が施されていることが好ましい。また、経または緯方向の引張破断伸度が１０％以上であることが好ましい。また、不織布がフィルター用であることが好ましい。
また、本発明によれば、前記の不織布とスクリムとを含む、バグフィルター用ろ過布が提供される。
【発明の効果】
【０００９】
本発明によれば、捕集性能に優れ、低圧力損失で目詰まりしにくく毛羽脱落による異物混が抑制された不織布およびバグフィルター用ろ過布が得られる。
【発明を実施するための形態】
【００１０】
以下、本発明の実施の形態について詳細に説明する。本発明において極細繊維Ａ（以下、「極細繊維」ということもある。）は２μｍ以下（好ましくは２００〜１０００ｎｍ、より好ましくは４００〜８００ｎｍ）の繊維径Ｄを有する。該繊維径Ｄは極細繊維の単繊維径である。該繊維径が２μｍよりも大きいと捕集性能が低下するおそれがある。反対に、該繊維径が２００ｎｍよりも小さいと極細繊維の分散性が低下し捕集性能が低下するおそれがある。
【００１１】
前記の繊維径は、透過型電子顕微鏡ＴＥＭで、倍率３００００倍で単繊維断面写真を撮影し測定することができる。その際、測長機能を有するＴＥＭでは、測長機能を活用して測定することができる。また、測長機能の無いＴＥＭでは、撮った写真を拡大コピーして、縮尺を考慮した上で定規にて測定すればよい。
【００１２】
その際、単繊維の横断面形状が丸断面以外の異型断面である場合には、繊維径は、単繊維の横断面の外接円の直径を用いるものとする。
【００１３】
前記極細繊維は長繊維でもよいが、分散性を高めて優れた捕集性能を得る上で短繊維が好ましい。その際、繊維長（カット長）としては０．３〜２０ｍｍの範囲内であることが好ましい。また、繊維径Ｄに対する繊維長Ｌの比Ｌ／Ｄとしては２００〜４０００（より好ましくは８００〜２５００）の範囲内であることが好ましい。該比Ｌ／Ｄが２００よりも小さいと高圧水流による繊維間の交絡性が低下するおそれがある。逆に、比Ｌ／Ｄが４０００よりも大きいと分散性不良により凝集繊維塊となり捕集性能や強度が低下するおそれがある。
【００１４】
前記極細繊維の繊維種類としては特に限定されないが、ポリエステル繊維またはポリフェニレンサルファイド繊維（「ＰＰＳ繊維」）が好ましい。ナイロン繊維でもよい。ポリエステル繊維を形成するポリエステルとしては、ポリエチレンテレフタレート（以下「ＰＥＴ」と称することもある。）、ポリトリメチレンテレフタレート、ポリブチレンテレフタレート、ポリエチレンナフタレート、これらを主たる繰返し単位とする、イソフタル酸や５−スルホイソフタル酸金属塩等の芳香族ジカルボン酸やアジピン酸、セバシン酸等の脂肪族ジカルボン酸やε−カプロラクトン等のヒドロキシカルボン酸縮合物、ジエチレングリコールやトリメチレングリコール、テトラメチレングリコール、ヘキサメチレングリコール等のグリコール成分等との共重合体が好ましい。マテリアルリサイクルまたはケミカルリサイクルされたポリエステルや、特開２００９−０９１６９４号公報に記載された、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１５】
また、前記繊維は延伸糸、未延伸糸、半延伸糸いずれでもよい。また、伸度が６０％未満でもよいし６０％以上でもよい。なお、ポリエステル延伸糸は通常、伸度が６０％未満であり、ポリエステル未延伸糸は通常、伸度が６０％以上である。
【００１６】
前記極細繊維の製造方法は特に限定されないが、国際公開第２００８／１３００１９号パンフレットに開示された方法が好ましい。すなわち、繊維形成性熱可塑性ポリマーからなる島成分と、前記の繊維形成性熱可塑性ポリマーよりもアルカリ水溶液に対して溶解し易いポリマー（以下、「易溶解性ポリマー」ということもある。）からなる海成分とを有する複合繊維にアルカリ減量加工を施し、前記海成分を溶解除去したものであることが好ましい。なお、島成分は丸断面に限らず、三角断面や扁平断面などの異型断面であってもよい。
【００１７】
本発明の不織布において、繊維Ｂは２μｍより大の繊維径を有する。単繊維繊度としては、０．０５〜２．２ｄｔｅｘ（より好ましくは０．１〜０．９ｄｔｅｘ）が好ましい。該単繊維繊度が０．０５ｄｔｅｘよりも小さいと圧力損失が大きくなるおそれがある。逆に該単繊維繊度が２．２ｄｔｅｘよりも大きいと、スパンレース不織布を製造する際に高圧水流による繊維同士の絡みが不十分となって強度不足となったり、孔径の不均一を生じて目詰まりの原因となり粉体（ダスト）の払い落とし性が低下するおそれがある。
【００１８】
かかる繊維Ｂの種類としては、前記のようなポリエステル繊維、ＰＰＳ繊維、レーヨンなどが好ましい。もちろん１種類だけでなく２種類以上でもよい。
【００１９】
また、前記繊維Ｂは捲縮繊維であると、空隙率のコントロールをし易くなり好ましい。その際、捲縮数としては１〜１５個／２．５４ｃｍの範囲内であることが好ましい。
【００２０】
本発明の不織布において、極細繊維Ａと繊維Ｂとの重量比がこの順で１：９９〜５０：５０（より好ましくは１：９９〜３０：７０）の範囲内であることが好ましい。極細繊維Ａの重量比率が該範囲よりも大きいと、極細繊維自体の脱落が大きくなるおそれがある。
【００２１】
また、極細繊維Ａが熱溶融繊維（ポリエステル繊維、ＰＰＳ繊維、ナイロン繊維など。）からなり、前記繊維Ｂが熱溶融繊維と非熱溶融繊維（レーヨンなど）を含む場合、熱溶融繊維の重量比率が不織布重量対比６０重量％以上であることが好ましい。熱溶融繊維の重量比率が不織布重量対比６０重量％未満であると、繊維の熱溶着等のバインド効果が低下して毛羽脱落しやすくなるおそれがある。
【００２２】
本発明の不織布において、空隙率が９０％以下（好ましくは６０〜９０％）であることが肝要である。空隙率が９０％よりも大きいと、空隙にダストが進入しやすくなるおそれがある。逆に、該空隙率が６０％よりも小さいと圧力損失が上昇するおそれがある。なお、不織布が多層構造を有する場合においても、各層において空隙率が９０％以下であることが好ましい。
【００２３】
前記不織布において、目付けが１０〜９０ｇ／ｍ２（より好ましくは２０〜５０ｇ／ｍ２）の範囲内であることが好ましい。該目付けが１０ｇ／ｍ２よりも小さいと、孔径のばらつきが大きくなり、捕集性能や払い落とし性が低下し、毛羽脱離もしやすくなるおそれがある。逆に、該目付けが９０ｇ／ｍ２よりも大きいとフィルター用途としては圧力損失が大きくなるおそれがある。また、前記不織布において、厚さが０．１〜０．６ｍｍの範囲内であることが好ましい。該厚さが０．１ｍｍよりも小さいとフィルター用途としての捕集性能が低下するおそれがある。逆に、該厚さが０．６ｍｍよりも大きいと圧力損失が大きくなるおそれがある。
【００２４】
前記不織布の種類は特に限定されないが、湿式不織布および／またはスパンレース不織布が好ましい。特に、前記極細繊維の分散性を高める上で前記極細繊維を用いて抄紙して湿紙を形成した後、高圧水流交絡（スパンレース処理）により繊維同士を交絡させる方法が好ましい。
【００２５】
その際、複数の抄紙スラリーを用意し順次投入することにより多層構造を有するスパンレース不織布を得てもよい。本発明の不織布をバグフィルター用ろ過布とする場合は、基布としてはスクリムを含むニードルパンチ不織布が好ましい。スクリムによりダスト流および逆洗パルスの風圧に対しても、寸法変化を小さくすることが可能となる。
【００２６】
かかるスクリムの目付けとしては４０〜１２０ｇ／ｍ２の範囲内であることが好ましい。該目付けが４０ｇ／ｍ２よりも小さいと、風圧に対して塑性変形して吹き漏れの原因となるおそれがある。逆に該目付けが１２０ｇ／ｍ２よりも大きいとニードルパンチ工程においてニードルへの抵抗となったり、スクリム自身が圧力損失の原因になるおそれがある。
【００２７】
かかるスクリムとしては、例えば、単繊維繊度１．０〜３．０ｄｔｅｘの長繊維または短繊維（好ましくは繊維長２０〜８０ｍｍの５〜２０番手双糸）からなる平組織織物が好ましい。繊維種類としては、ポリエステル繊維、ポリフェニレンサルファイド（ＰＰＳ）繊維、メタ型またはパラ型芳香族ポリアミド繊維などが好ましい。
【００２８】
また、前記ニードルパンチ不織布においてスクリム以外を構成する繊維としてはポリエステル繊維、ポリフェニレンサルファイド繊維、メタ型芳香族ポリアミド繊維、パラ型芳香族ポリアミド繊維などが好ましい。
【００２９】
本発明のバグフィルター用ろ過布において、基布としてはスパンボンド不織布も好ましい。かかるスパンボンド不織布の目付けとしては１００〜４００ｇ／ｍ２の範囲内であることが好ましい。該目付けが１００ｇ／ｍ２よりも小さいとプリーツを形成した際の剛性が不足して風圧による形状変形が生じるおそれがある。逆に該目付けが４００ｇ／ｍ２よりも大きいと圧力損失が大きくなるおそれがある。かかるスパンボンド不織布を構成する繊維としてはポリエステルまたはＰＰＳ繊維が好ましい。
【００３０】
本発明の不織布をバグフィルター用ろ過布とする場合に、不織布を基材に積層する方法としては、公知の方法でよい。例えば、熱接着方法、接着剤を用いた化学的接着方法、縫着などいずれでもよい。不織布を基材に熱接着させる場合、熱処理温度としては、２００〜素材の融点未満が好ましい。
【００３１】
前記のような不織布が基材に積層されているので、捕集性能に優れ、低圧力損失で目詰まりしにくく極細繊維が脱落し難い。
【００３２】
次に、本発明の不織布をバグフィルターとして用いる場合、前記不織布がダスト流入側に配することが好ましい。ダスト流入側に配された前記不織布によりダストの進入が抑制され、捕集性能に優れ、低圧力損失で目詰まりしにくく極細繊維が脱落し難い。
【００３３】
かかる不織布、特にバグフィルターにおいて、縫製（例えば袋状に縫製）またはプリーツ加工を施して袋状のバグフィルターまたはカートリッジタイプのバグフィルターとして集塵機などに好適に使用することができる。
【００３４】
次に本発明の実施例及び比較例を詳述するが、本発明はこれらによって限定されるものではない。なお、実施例中の各測定項目は下記の方法で測定した。
（１）繊維径Ｄ
透過型電子顕微鏡ＴＥＭ（測長機能付）を使用し、倍率３００００倍で繊維断面写真を撮影し測定した。ただし、繊維径Ｄは、単繊維横断面におけるその外接円の直径を用いた（ｎ数５の平均値）。
（２）繊維長Ｌ
走査型電子顕微鏡（ＳＥＭ）により、海成分溶解除去前の極細短繊維（短繊維Ａ）を基盤上に寝かせた状態とし、２０〜５００倍で繊維長Ｌを測定した（ｎ数５の平均値）。その際、ＳＥＭの測長機能を活用して繊維長Ｌを測定した。
（３）目付け
ＪＩＳ  Ｐ８１２４（紙のメートル坪量測定方法）に基づいて目付けを測定した。
（４）厚さ
ＪＩＳ  Ｐ８１１８（紙及び板紙の厚さと密度の測定方法）に基づいて厚みを測定した。測定荷重は１２７ｇ／ｃｍ２にて、ｎ＝５で測定し、平均値を求めた。
（５）空隙率
上記目付けと厚さ、繊維の密度を１．３８ｇ／ｃｍ３として、下記式から計算した。
空隙率（％）＝１００−（（（目付け）／（厚さ）／１．３８）×１００）
（６）透気度
ＪＩＳ  Ｐ８１１７にもとづき、透気抵抗度と透気度を測定した。
（７）大気塵捕集率
風速５．１ｃｍ／ｓｅｃとなるように調整し、試料前後の大気塵をパーティクルカウンターでカウントし、その比によって捕集効率を算出した。      
大気塵捕集効率（％）＝（１−（試料通過後大気塵数／試料通過前大気塵数））×１００
（８）圧力損失（圧損）
大気塵捕集効率測定時に試験片通過前後の圧力を測定しその圧力差を圧力損失として求めた。
（９）強度、伸度
ＪＩＳ  Ｐ８１１３  （紙および板紙の引張強さと試験方法）に基づいて実施した。
（１０）形態保持性（毛羽立ちや毛羽脱落のし難さ）
不織布を１０ｃｍ角の紙やすり（３Ｍ製  Ｗｅｔｏｒｄｒｙ  Ｔｒｉ−Ｍ−ｉｔｅ  Ｐａｐｅｒ）用い、手で１０ｃｍ間隔の移動３回で擦過後、破れ発生あれば×、なければ○とした。外観上、特に毛羽立ち多い場合は付記して△とした。
（１１）耐酸性
ＰＰＳ繊維が硫酸等の耐酸性に強いことで知られるため、その含有量が６０重量％以上ある場合を○とし、６０％未満を×とした。
【００３５】
［実施例１］
極細ポリエスエル繊維（繊維径７００ｎｍ、繊維長１ｍｍ、アスペクト比１４００、丸断面）Ａ７重量％と、単繊維繊度０．１ｄｔｅｘ×繊維長５ｍｍのポリエチレンテレフタレート短繊維６０重量％と単繊維繊度０．８ｄｔｅｘ×繊維長７ｍｍで捲縮のあるレーヨン３３重量％の目付約３０ｇ／ｍ２からなるスパンレース不織布を得た。その際、抄紙スラリーを各々個別に調整し、抄紙マシーンのヘッドボックスに導入し、所定の目付けになるようスラリー供給量と白水供給量を調整し、積層湿紙を形成した後、高圧ジェット水圧１００ｋＰａで交絡処理を実施した。その後、空隙向上を狙い、熱風温度１４５〜１５５℃にて、エアースルー熱処理加工を実施した。評価結果を表１、表２に示す。
【００３６】
［実施例２］
極細ＰＰＳ繊維（繊維径７００ｎｍ、繊維長１ｍｍ、アスペクト比１４００、丸断面）Ａ２重量％と、単繊維繊度０．１ｄｔｅｘ×繊維長５ｍｍのポリエステル短繊維３８重量％と単繊維繊度０．２ｄｔｅｘ×繊維長５ｍｍのポリエステル短繊維２７重量％と単繊維繊度０．８ｄｔｅｘ×繊維長７ｍｍで捲縮のあるレーヨン３３重量％からなる目付約３０ｇ／ｍ２の不織布を得た。その際、抄紙スラリーを各々個別に調整し、抄紙マシーンのヘッドボックスに導入し、所定の目付けになるようスラリー供給量と白水供給量を調整し、抄紙機で湿式抄紙を行いヤンキードライヤーで乾燥し湿式不織布を得た。評価結果を表１、表２に示す。
【００３７】
［実施例３］
極細ＰＰＳ繊維（繊維径７００ｎｍ、繊維長１ｍｍ、アスペクト比１４００、丸断面）Ａ３重量％と、単繊維繊度０．１ｄｔｅｘ×繊維長５ｍｍのポリエステル短繊維３７重量％と単繊維繊度０．２ｄｔｅｘ×繊維長５ｍｍのポリエステル短繊維２７重量％と単繊維繊度０．８ｄｔｅｘ×繊維長７ｍｍで捲縮のあるレーヨン３３重量％からなる目付約３０ｇ／ｍ２の不織布を得た。その際、抄紙スラリーを各々個別に調整し、抄紙マシーンのヘッドボックスに導入し、所定の目付けになるようスラリー供給量と白水供給量を調整し、抄紙機で湿式抄紙を行いヤンキードライヤーで乾燥し湿式不織布を得た。評価結果を表１、表２に示す。
【００３８】
［実施例４］
極細ＰＰＳ繊維（繊維径７００ｎｍ、繊維長１ｍｍ、アスペクト比１４００、丸断面）Ａ７重量％と、単繊維繊度０．１ｄｔｅｘ×繊維長５ｍｍのポリエステル短繊維３３重量％と単繊維繊度０．２ｄｔｅｘ×繊維長５ｍｍのポリエステル短繊維２７重量％と単繊維繊度０．８ｄｔｅｘ×繊維長７ｍｍで捲縮のあるレーヨン３３重量％からなる目付約３０ｇ／ｍ２の不織布を得た。その際、抄紙スラリーを各々個別に調整し、抄紙マシーンのヘッドボックスに導入し、所定の目付けになるようスラリー供給量と白水供給量を調整し、抄紙機で湿式抄紙を行いヤンキードライヤーで乾燥し湿式不織布を得た。評価結果を表１、表２に示す。
【００３９】
［実施例５］
極細ＰＰＳ繊維（繊維径７００ｎｍ、繊維長１ｍｍ、アスペクト比１４００、丸断面）Ａ１０重量％と、単繊維繊度０．１ｄｔｅｘ×繊維長５ｍｍのポリエステル短繊維３０重量％と単繊維繊度０．２ｄｔｅｘ×繊維長５ｍｍのポリエステル短繊維２７重量％と単繊維繊度０．８ｄｔｅｘ×繊維長７ｍｍで捲縮のあるレーヨン３３重量％からなる目付約３０ｇ／ｍ２の不織布を得た。その際、抄紙スラリーを各々個別に調整し、抄紙マシーンのヘッドボックスに導入し、所定の目付けになるようスラリー供給量と白水供給量を調整し、抄紙機で湿式抄紙を行いヤンキードライヤーで乾燥し湿式不織布を得た。評価結果を表１、表２に示す。
【００４０】
［実施例６］
極細ＰＰＳ繊維（繊維径７００ｎｍ、繊維長１ｍｍ、アスペクト比１４００、丸断面）Ａ３３重量％と、単繊維繊度０．１ｄｔｅｘ×繊維長５ｍｍのポリエステル短繊維１３重量％と単繊維繊度０．２ｄｔｅｘ×繊維長５ｍｍのポリエステル短繊維２０重量％と単繊維繊度０．８ｄｔｅｘ×繊維長７ｍｍで捲縮のあるレーヨン３３重量％からなる目付約３０ｇ／ｍ２の不織布を得た。その際、抄紙スラリーを各々個別に調整し、抄紙マシーンのヘッドボックスに導入し、所定の目付けになるようスラリー供給量と白水供給量を調整し、抄紙機で湿式抄紙を行いヤンキードライヤーで乾燥し湿式不織布を得た。評価結果を表１、表２に示す。
【００４１】
［実施例７］
極細ＰＰＳ繊維（繊維径７００ｎｍ、繊維長１ｍｍ、アスペクト比１４００、丸断面）Ａ２０重量％と、単繊維繊度０．８ｄｔｅｘ×繊維長７ｍｍで捲縮のあるレーヨン８０重量％からなる目付約３０ｇ／ｍ２の不織布を得た。その際、抄紙スラリーを各々個別に調整し、抄紙マシーンのヘッドボックスに導入し、所定の目付けになるようスラリー供給量と白水供給量を調整し、抄紙機で湿式抄紙を行いヤンキードライヤーで乾燥し湿式不織布を得た。評価結果を表１、表２に示す。
【００４２】
［実施例８］
極細ＰＰＳ繊維（繊維径７００ｎｍ、繊維長１ｍｍ、アスペクト比１４００、丸断面）Ａ２０重量％と、単繊維繊度１．５ｄｔｅｘ×繊維長５ｍｍで捲縮のあるＰＰＳ短繊維８０重量％からなる目付約３０ｇ／ｍ２の不織布を得た。その際、抄紙スラリーを各々個別に調整し、抄紙マシーンのヘッドボックスに導入し、所定の目付けになるようスラリー供給量と白水供給量を調整し、抄紙機で湿式抄紙を行いヤンキードライヤーで乾燥し湿式不織布を得た。評価結果を表１、表２に示す。
【００４３】
［実施例９］
極細ＰＰＳ繊維（繊維径７００ｎｍ、繊維長１ｍｍ、アスペクト比１４００、丸断面）Ａ２０重量％と、単繊維繊度０．４ｄｔｅｘ×繊維長５ｍｍのＰＰＳ未延伸短繊維２０重量％と、単繊維繊度１．５ｄｔｅｘ×繊維長５ｍｍで捲縮のあるＰＰＳ短繊維６０重量％からなる目付約３０ｇ／ｍ２の不織布を得た。その際、抄紙スラリーを各々個別に調整し、抄紙マシーンのヘッドボックスに導入し、所定の目付けになるようスラリー供給量と白水供給量を調整し、抄紙機で湿式抄紙を行いヤンキードライヤーで乾燥し湿式不織布を得た。評価結果を表１、表２に示す。
【００４４】
［実施例１０］
極細ＰＰＳ繊維（繊維径７００ｎｍ、繊維長１ｍｍ、アスペクト比１４００、丸断面）Ａ１０重量％と、単繊維繊度０．４ｄｔｅｘ×繊維長５ｍｍのＰＰＳ未延伸短繊維１０重量％と、単繊維繊度１．５ｄｔｅｘ×繊維長５ｍｍで捲縮のあるＰＰＳ短繊維８０重量％からなる目付約３０ｇ／ｍ２の不織布を得た。その際、抄紙スラリーを各々個別に調整し、抄紙マシーンのヘッドボックスに導入し、所定の目付けになるようスラリー供給量と白水供給量を調整し、抄紙機で湿式抄紙を行いヤンキードライヤーで乾燥し湿式不織布を得た。評価結果を表１、表２に示す。
【００４５】
［実施例１１］
極細ＰＰＳ繊維（繊維径７００ｎｍ、繊維長１ｍｍ、アスペクト比１４００、丸断面）Ａ７重量％と、単繊維繊度０．４ｄｔｅｘ×繊維長５ｍｍのＰＰＳ未延伸短繊維６０重量％と単繊維繊度０．８ｄｔｅｘ×繊維長７ｍｍで捲縮のあるレーヨン３３重量％からなる目付約３０ｇ／ｍ２からなるスパンレース不織布を得た。その際、抄紙スラリーを各々個別に調整し、抄紙マシーンのヘッドボックスに導入し、所定の目付けになるようスラリー供給量と白水供給量を調整し、積層湿紙を形成した後、高圧ジェット水圧１００ｋＰａで交絡処理を実施した。その後、空隙向上を狙い、熱風温度１４５〜１５５℃にて、エアースルー熱処理加工を実施した。評価結果を表１、表２に示す。
【００４６】
【表１】
2020066822.tif 000002
【００４７】
【表２】
2020066822.tif 000003
【産業上の利用可能性】
【００４８】
本発明によれば、毛羽脱落し難い不織布が得られ、フィルター、特にバグフィルター用として用いた場合は捕集性能に優れ、低圧力損失で目詰まりしにくく、毛羽脱落による異物混が抑制され、再生回収に適する。さらには繊維素材にＰＰＳ繊維を用いれば、耐酸性有した不織布が得られ、フィルター用途で用いる場合はその工業的価値は極めて大である。